(57)【要約】本発明は、（ａ）少なくとも１の不飽和ジカルボン酸またはその誘導体およびビニル芳香族モノマーのコポリマーの５〜７５質量％；（ｂ）アクリロニトリルおよびビニル芳香族モノマーのコポリマーの５〜７５質量％；（ｃ）不活性加工助剤の０〜８０質量％；および（ｄ）慣用の添加剤の０〜１０質量％を含み、ここで、（ａ）および（ｂ）が混和性であり、（ａ）／（ｂ）比が１／３〜３／１であり、かつ（ａ）＋（ｂ）＋（ｃ）＋（ｄ）の合計が１００％であることを特徴とする、無水物基を含む鎖分岐剤に関する。例えば非ニュートン溶融流れ挙動を有するポリアミド組成物の製造におけるこの鎖分岐剤の利点は、良好な再現性および非常に低下されたゲル粒子の生成を包含する。本発明はまた、鎖分岐剤の製造法および非ニュートン溶融流れ挙動を有するポリアミド組成物の製造法、ならびにそのようなポリアミド組成物を成形品の製造に使用する方法にも関する。【特許請求の範囲】
【請求項１】
（ａ）少なくとも１の不飽和ジカルボン酸またはその誘導体およびビニル芳香族モノマーのコポリマーの５〜７５質量％；
（ｂ）アクリロニトリルおよびビニル芳香族モノマーのコポリマーの５〜７５質量％；
（ｃ）不活性加工助剤の１０〜８０質量％；および
（ｄ）慣用の添加剤の０〜１０質量％
を含み、ここで、（ａ）および（ｂ）が混和性であり、（ａ）／（ｂ）比が１／３〜３／１であり、かつ（ａ）＋（ｂ）＋（ｃ）＋（ｄ）の合計が１００％であることを特徴とする、無水物基を含む鎖分岐剤。
【請求項２】
（ａ）が無水マレイン酸およびスチレンのコポリマーであり、（ｂ）がアクリロニトリルおよびスチレンのコポリマーである、請求項１記載の鎖分岐剤。
【請求項３】
４０〜８０質量％の（ｃ）を含む、請求項１または２記載の鎖分岐剤。
【請求項４】
１０〜３０質量％の（ａ）および１０〜３０質量％の（ｂ）を含む、請求項１〜３のいずれか１項記載の鎖分岐剤。
【請求項５】
（ａ）および（ｂ）が、１０〜３５質量％の無水マレイン酸をおよび１０〜３５質量％のアクリロニトリルを夫々含む、請求項１〜４のいずれか１項記載の鎖分岐剤。
【請求項６】
（ａ）および（ｂ）が、２０〜３０質量％の無水マレイン酸をおよび２０〜３０質量％のアクリロニトリルを夫々含む、請求項１〜５のいずれか１項記載の鎖分岐剤。
【請求項７】
（ａ）／（ｂ）比が２／１〜１／２である、請求項１〜６のいずれか１項記載の鎖分岐剤。
【請求項８】
不活性加工助剤が熱可塑性ポリオレフィンである、請求項１〜７のいずれか１項記載の鎖分岐剤。
【請求項９】
加工助剤が低密度ポリエチレンである、請求項８記載の鎖分岐剤。
【請求項１０】
成分（ａ）〜（ｄ）が溶融混合され、次いで顆粒状に形成される、請求項１〜９のいずれか１項記載の鎖分岐剤の製造法。
【請求項１１】
比較的低い粘度および実質的にニュートン性の溶融流れ挙動を有するポリアミドが、無水物基を含む鎖分岐剤および任意的な他の添加剤と溶融混合されるところの、非ニュートン溶融流れ挙動を有するポリアミド組成物の製造法において、請求項１〜９のいずれか１項記載の鎖分岐剤が使用されることを特徴とする方法。
【請求項１２】
ポリアミドがＰＡ６、ＰＡ６６、ＰＡ４６またはそれらのコポリアミドである、請求項１１記載の方法。
【請求項１３】
ポリアミドが少なくとも２０ｍｅｑ／ｋｇのアミン基含量を有する、請求項１１または１２記載の方法。
【請求項１４】
ポリアミド組成物が０．０１〜６質量％（ポリアミドに対して）の成分（ａ）の含量を有するような量の鎖分岐剤が使用される、請求項１１〜１３のいずれか１項記載の方法。
【請求項１５】
添加剤として１５〜４０質量％のガラス繊維が少なくとも使用される、請求項１１〜１４のいずれか１項記載の方法。
【請求項１６】
請求項１１〜１５のいずれか１項記載の方法によって得られ得るポリアミド組成物。
【請求項１７】
ポリアミド、成分（ａ）の含量が０．０１〜６質量％（ポリアミドに対して）であるような量の、請求項１〜９のいずれか１項記載の鎖分岐剤、および０〜６０質量％の他の添加剤を含む、非ニュートン溶融流れ挙動を有するポリアミド組成物。
【請求項１８】
請求項１６または１７記載のポリアミド組成物を、射出成形または押出法によって部品または成形品を製造するために使用する方法。
【請求項１９】
押出法が押出ブロー成形法である、請求項１８記載の方法。
【請求項２０】
少なくとも２の部品がウエルド法によって互いに結合されるところの成形品の製造法において、該部品の少なくとも１が、少なくとも、ウエルドされるべき表面の箇所で、請求項１６または１７記載のポリアミド組成物から実質的に成ることを特徴とする方法。
【請求項２１】
全ての部品が請求項１６または１７記載のポリアミド組成物から実質的に成る、請求項２０記載の方法。
【請求項２２】
ウエルド法として振動ウエルドが使用される、請求項２０または２１記載の方法。
【請求項２３】
請求項２０〜２２のいずれか１項記載の方法によって得られ得る成形品。
【請求項２４】
渦巻きチューブ、ベローズ、液体容器、燃料系の構成要素、吸気マニホルド、エアダクト、またはその他の自動車産業において使用するための請求項２３記載の成形品。
【発明の詳細な説明】
【技術分野】
【０００１】
本発明は、無水物基を含む鎖分岐剤に関する。本発明は、鎖分岐剤を製造する方法にも関する。本発明は、非ニュートン溶融流れ挙動を有するポリアミド組成物の製造法ならびに該方法によって得られ得るポリアミド組成物および成形品を製造するためのその使用にも関する。
【背景技術】
【０００２】
そのような鎖分岐剤は、欧州特許出願公開第０４９５３６３号から公知である。該公開公報は、鎖分岐剤として、無水物基を含むコポリマー、好ましくは無水マレイン酸とスチレンとのコポリマー（ＳＭＡ）、を記載しており、その鎖分岐剤は、非ニュートン溶融流れ挙動を示すところの高められた溶融粘度を有するポリアミド組成物の製造に使用される。そのようなポリアミド組成物は、低粘度ポリアミドを鎖分岐剤と上記溶融混合することによって製造される。
【０００３】
非ニュートン溶融流れ挙動は、本明細書では、せん断速度の低下とともに溶融ポリマー組成物の溶融粘度が増加することを含むレオロジ―挙動を意味すると理解される。この現象は、構造粘性とも言われる。無水物基は、本明細書では、無水物基または処理条件下で無水物基が形成され得るところの基、例えばジカルボン酸基、を意味すると理解される。
【０００４】
欧州特許出願公開第０４９５３６３号から公知の鎖分岐剤の欠点は、鎖分岐剤およびポリアミドの溶融混合が、ゲル粒子の生成の高い危険を含むことである。公知の鎖分岐剤の別の欠点は、得られるポリアミド組成物が、再現性の悪い粘度値を示し、異なるロット間のみでなく、１つのロット内の異なる顆粒間においても粘度の相違が生じることである。これらの相違は、成形品を形成するための押出または射出成形法によるポリアミド組成物の安定な加工処理を非常に妨げる。
【発明の開示】
【発明が解決しようとする課題】
【０００５】
したがって、本発明の目的は、非ニュートン溶融流れ挙動を有するポリアミド組成物の製造に使用することができ、かつ上記欠点を示さないか、上記欠点を実質的に低下された程度に示すところの、無水物基を含む鎖分岐剤を提供することである。
【課題を解決するための手段】
【０００６】
驚いたことに、この目的は、
（ａ）少なくとも１の不飽和ジカルボン酸またはその誘導体およびビニル芳香族モノマーのコポリマーの５〜７５質量％；
（ｂ）アクリロニトリルおよびビニル芳香族モノマーのコポリマーの５〜７５質量％；
（ｃ）不活性加工助剤の０〜８０質量％；および
（ｄ）慣用の添加剤の０〜１０質量％
を含み、ここで、（ａ）および（ｂ）が混和性であり、（ａ）／（ｂ）比が１／３〜３／１であり、かつ（ａ）＋（ｂ）＋（ｃ）＋（ｄ）の合計が１００％である、鎖分岐剤に関する本発明に従って達成される。
【発明の効果】
【０００７】
本発明に従う鎖分岐剤の使用は、非ニュートン溶融流れ挙動を有するポリアミド組成物を製造するときにはるかに良好な再現性を生じ、かつ粘度のはるかに一層正確な制御を可能にし、一方、さらに、ゲル粒子の生成による問題はほとんど引き起こされない。別の利点は、より多くの量の鎖分岐剤を添加することができ、その結果、ポリアミド組成物の製造における投入問題がより少なくなることである。
【発明を実施するための最良の形態】
【０００８】
成分（ａ）のためのモノマーとして使用され得る、適する不飽和ジカルボン酸またはその誘導体の例は、マレイン酸もしくはイタコン酸、またはそれらの誘導体、例えば無水マレイン酸（ＭＡ）、Ｎ−フェニルマレインイミドもしくは無水イタコン酸である。ジカルボン酸誘導体は、本明細書では、特に、無水物またはイミド誘導体であると理解される。適するビニル芳香族モノマーの例は、スチレン、α−メチルスチレン、または芳香族環がハロゲンまたはアルキル置換基を含むスチレンである。少なくともとは、本明細書では、コポリマー（ａ）が少量の１以上の他のモノマーをも含み得ることを意味すると理解される。しかし、好ましくは、（ａ）は、無水マレイン酸およびスチレンのコポリマー（ＳＭＡ）である。（ａ）のＭＡ含量は一般に、５〜４０質量％、好ましくは１０〜３５質量％、より好ましくは２０〜３０質量％である。高いＭＡ含量の利点は、アミン基を含む熱可塑性ポリマー、例えばポリアミド、との反応を通して、より高い度合の分岐が達成され得ることである。本発明に従う鎖分岐剤のさらなる利点は、望ましくない程度のポリマー鎖架橋および不溶性粒子（ゲル粒子）の形成を何ら生じることなく、そのような高いＭＡ含量が使用され得ることである。
【０００９】
成分（ｂ）における適するビニル芳香族モノマーは、（ａ）に関して記載したものと同じであり、（ｂ）は好ましくは、スチレンおよびアクリロニトリルのコポリマー（ＳＡＮ）である。（ｂ）のアクリロニトリル（ＡＮ）含量は一般に、５〜４０質量％、好ましくは１０〜３５質量％、より好ましくは２０〜３０質量％である。より高いＡＮ含量の利点は、上記コポリマーのより高い極性であり、これは、ポリアミドなどの他の極性ポリマーとの相溶性を改善する。
【００１０】
概して、ＳＭＡコポリマーとＳＡＮコポリマーとは、夫々のコポリマーのＭＡ含量とＡＮ含量との比が大体１．６〜０．６であるならば、混和性である。したがって、好ましくは、本発明に従う鎖分岐剤は、ＭＡ含量とＡＮ含量との比が１．６〜０．６、より好ましくは１．２〜０．８であるＳＭＡおよびＳＡＮコポリマーを含む。
【００１１】
本発明に従う鎖分岐剤における成分（ａ）および（ｂ）の量の比は、原則として、３／１〜１／３であり得る。好ましくは、（ａ）／（ｂ）比が２／１〜１／２である。これは、ポリアミド中での本発明に従う鎖分岐剤の良好な分散が得られるという利点を有する。
【００１２】
本発明に従う鎖分岐剤は、好ましくは、１０〜８０質量％の不活性加工助剤を含む。熱可塑性ポリマーが、適する加工助剤の例である。これは、本発明に従う鎖分岐剤の製造のためのはるかに簡単な混合プロセスを利点として有し、さらに、鎖分岐剤の投入が非常に改善され、かつはるかにより正確に制御され得る。この不活性加工助剤は、ＳＭＡおよびＳＡＮ濃縮物の形態での鎖分岐剤の製造のための担体物質としての作用をも有する。不活性とは、加工助剤または担体物質が、他の成分（ａ）および（ｂ）と、および鎖分岐剤が後に添加されるところの、アミン基を含む熱可塑性ポリマーと反応しないこと、および無水物基とアミン基との間の反応を望ましくない程度には妨げないことを意味すると理解される。不活性加工助剤は好ましくは、熱可塑性ポリオレフィンである。これは、実質的に少なくとも１のオレフィンのポリマーまたはコポリマーであり、少量の他のモノマーをも受け入れ得ると理解される。適する例は、種々の型のポリエチレン、例えば低密度および高密度ポリエチレン（ＬＤＰＥ、ＨＤＰＥ）、エチレン／α−オレフィンコポリマー、例えばプラストマー、ビニルモノマーまたはアルキル（メタ）アクリレート、例えばビニルアセテートまたはエチルアクリレート、とのエチレンコポリマー、ならびにプロピレンホモポリマーおよびコポリマーを包含する。本発明に従う鎖分岐剤は好ましくは、その良好な加工性の点から、不活性加工助剤としてＬＤＰＥを含む。特定の実施態様では、本発明に従う鎖分岐剤が、４０〜８０質量％の不活性加工助剤を含む。
【００１３】
本発明に従う鎖分岐剤は、添加剤（ｄ）として、慣用の安定剤、酸化防止剤などを含み得る。鎖分岐剤は、鎖分岐剤の無水物基と熱可塑性ポリマーのアミン基との間の望ましい反応を促進する化合物をも含み得る。
【００１４】
本発明は、成分（ａ）、（ｂ）、（ｃ）および（ｄ）が溶融混合され、次いで顆粒形状にされるところの、本発明に従う鎖分岐剤の製造法にも関する。この顆粒は、好ましくは、当業者に公知のプラスチック顆粒に匹敵する大きさを有する顆粒状であるが、粉末形状であってもよい。顆粒形状の利点は、良好な投入特性および他の顆粒状成分、例えばプラスチック顆粒、との良好な混合である。
【００１５】
本発明は、本発明に従う鎖分岐剤を、アミン基を含む熱可塑性ポリマーの粘度を高めるための添加剤として使用する方法にも関する。好ましくは、アミン基を含むこの熱可塑性ポリマーがポリアミドである。
【００１６】
本発明はまた、比較的低い粘度および実質的にニュートン性の溶融流れ挙動を有するポリアミドが、本発明に従う、無水物基を含む鎖分岐剤、および任意的な他の添加剤と溶融混合されるところの、非ニュートン溶融流れ挙動を有するポリアミド組成物の製造法にも関する。
【００１７】
適するポリアミドは、一般に、全ての熱可塑性ポリアミドであるが、好ましくは、それらの好ましい加工性および機械的特性の点から、半結晶性ポリアミドである。例は、ポリアミド６（ＰＡ６）、ＰＡ６６、ＰＡ４６、ＰＡ６９、ＰＡ６１０、ＰＡ１１、ＰＡ１２、ＰＡ ＭＸＤ６、ならびにそのようなポリアミドのコポリマーおよび混合物を包含する。好ましくは、ポリアミドが、ＰＡ６、ＰＡ６６、ＰＡ４６またはそれらのコポリアミドである。
【００１８】
好ましくは、本発明に従う方法で使用されるポリアミド、特にＰＡ６、が２．０〜３．５の相対溶液粘度（ＲＳＶ）（２５℃で、９０％ギ酸中の１質量％溶液に対して測定）を有する。より好ましくは、ポリアミドが２．２〜２．８、最も好ましくは２．３〜２．６のＲＳＶを有する。
【００１９】
適するポリアミドは、一般に、１の直鎖分子につき０．１〜１のアミン基を末端基として有し、アミン基含量は好ましくは、少なくとも２０ｍｅｑ／ｋｇ、より好ましくは３０ｍｅｑ／ｋｇ、最も好ましくは４０ｍｅｑ／ｋｇである。より高いアミン基含量の利点は、粘度におけるより大きい増加および、鎖分岐剤中の無水物基との反応の結果としてのより顕著な非ニュートン溶融流れ挙動である。
【００２０】
好ましくは、ポリアミド組成物中の成分（ａ）の含量がポリアミドに対して０．０１〜６質量％、より好ましくは０．０５〜３質量％、最も好ましくは０．１〜１．５質量％であるような量の鎖分岐剤が、本発明に従う方法において添加され、より高い含量は、低い無水物基含量を有するＳＭＡと関係し、およびその逆である。より多量の鎖分岐剤および／または鎖分岐剤中のより高い無水物基含量は一般に、ポリアミド組成物の粘度におけるより大きい増加およびより顕著な非ニュートン溶融流れ挙動を生じる。
【００２１】
本発明に従う方法を使用して作られるポリアミド組成物は、０〜６０質量％の他の添加剤をも含み得る。好ましくは、これらの添加剤が、アミン基と無水物基との間の所望の反応を有意には妨害しないように選択される。添加剤の例は、安定剤、酸化防止剤、着色剤、離型剤、および滑剤など、難燃剤、耐衝撃性改良剤、ならびにフィラーおよび強化剤である。好ましくは、ポリアミド組成物が、銅塩とアルカリハライドとの少なくとも１の組み合わせ、例えばＣｕ／ＫＩ、を安定剤として含む。適する耐衝撃性改良剤の例は、非極性モノマー、例えばオレフィン、を含むだけでなく、極性または反応性モノマー、例えば、とりわけアクリレート、エポキシド、酸または無水物を含むモノマー、をも含むゴム様ポリマーである。例としては、エチレンと（メタ）アクリル酸とのコポリマーまたは無水物基で官能化されたエチレン／プロピレンコポリマーを包含する。そのような添加剤の利点は、それらがポリアミド組成物の衝撃強度を改善するだけでなく、粘度における増加にも寄与することである。適するフィラーおよび強化剤は、鉱物フィラー、例えば粘土、マイカ、タルク、ガラス球および繊維強化剤、例えばガラス繊維、である。強化剤として、ポリアミド組成物は好ましくは、組成物全体に対して５〜５０質量％、より好ましくは１０〜４５質量％、最も好ましくは１５〜４０質量％のガラス繊維を含む。適するガラス繊維は一般に、５〜２０ミクロン、好ましくは８〜１５ミクロンの直径を有し、ポリアミドでの使用に適するコーティングが施与されている。ガラス繊維を有するポリアミド組成物の利点は、その高められた強度および剛性であり、特に、より高い温度でもそうであることである。これは、ポリアミド組成物中のポリアミドの融点近くまでの温度での使用を可能にする。このことは、自動車セクター、特に、エンジン室の中またはその近くにおける使用にとって特に重要である。
【００２２】
本発明に従う方法の好ましい実施態様では、ポリアミド、本発明に従う鎖分岐剤および他の添加剤（成分）が、押出機、好ましくは二軸押出機、を使用して溶融混合され、成分が押出機のスロートおよび溶融物の両方に供給されることが可能である。上記方法が行われる温度は、使用されるポリアミドの融点に依存し、一般に、２００〜３５０℃である。好ましくは、押出機における滞在時間が、温度と組み合わさって、鎖分岐剤の無水物基とポリアミドのアミン基との間の反応が本質的に完全に生じるのに充分であるような処理量が選択される。完全な反応の利点は、ポリアミド組成物が、成形技術を使用して後に溶融加工されるときに、粘度の大きい変化を何ら受けないことである。驚いたことに、この反応は、本発明に従う鎖分岐剤によって、本質的に完全に進行することが分かった。ところが、鎖分岐剤として純粋なＳＭＡが使用されると、その反応は、同じ利用時間に完全には進行しない。さらに、本発明に従う鎖分岐剤を用いると、ゲル粒子は全然またはほとんど生じない。
【００２３】
溶融混合および顆粒化、および続く乾燥の後、ポリアミド組成物は、更なる使用に適する。所望ならば、固相後縮合反応によって、粘度がさらに増加され得る。これは、所望の粘度レベルが達成されるまで、ポリアミド組成物を減圧下で例えば１〜５０時間、ポリアミド組成物中のポリアミドの融点より高々約１０℃下までの温度に暴露することを含む。そのような後縮合は、押出ブロー成形法によって加工処理されるべきポリアミド組成物の製造のために特に適用され、これは、はるかに良好な溶融強度をもたらす。
【００２４】
本発明に従う方法の別の実施態様では、ポリアミド組成物の成分が、最初に固体状態で混合され、成形工程の間、例えば押出または射出成形法の間、に溶融混合が生じる。最初にポリアミド組成物が製造され、次いで成形されるところの方法と比較される利点は、１つの処理工程が省かれることである。この方法は、本発明に従う鎖分岐剤がポリアミド中により容易にかつより良好に分散され、そして、従来の鎖分岐剤の状態を使用するときよりも一層制御された方法で鎖分岐反応が生じるので、可能である。
【００２５】
特定の実施態様では、本発明に従う方法を使用して顆粒形状で得られるポリアミド組成物が、次いで、比較的低い粘度および所望により異なる組成を有する慣用のポリアミド組成物の顆粒と混合され、そして、成形工程で顆粒混合物としてそのままで処理される。これは、そのレオロジー特性が特定用途の要求に適するところの種々の組成物が、柔軟かつ経済的な方法で得られ得るという利点を有する。
【００２６】
本発明はまた、本発明に従う方法によって得られ得るポリアミド組成物にも関する。
【００２７】
ＰＡ６、ＳＡＮおよびＳＭＡを含む組成物は、特に、J. Polym. Sci., PartB: Polym. Phys. 30(11), 1273-84(1992)からも公知であるが、これらは、例えば７５質量％のＰＡ６とＳＡＮとの混合物であり、これに比較的少量（例えば約２．５質量％）のＳＭＡが相溶化剤として添加されている。ここで重要なのは、混合物の形態学に対する効果であって、レオロジー挙動ではない。
【００２８】
従って、本発明は、ポリアミド、成分（ａ）の含量が０．０１〜６、好ましくは０．０５〜３、最も好ましくは０．１〜１．５質量％（ポリアミドに対して）であるような量の本発明に従う鎖分岐剤、および０〜６０質量％の他の添加剤（そのうち、好ましくは１０〜４５質量％がガラス繊維）を含む、非ニュートン溶融流れ挙動を有するポリアミド組成物にも関する。
【００２９】
本発明はまた、射出成形または押出法によって部品または成形品を製造するための、本発明に従うポリアミド組成物の使用法にも関する。本発明に従うポリアミド組成物の比較的高い粘度および非ニュートンレオロジー挙動は、成形が押出によって行なわれて例えばロッド、プロファイルまたはチューブにされるとき、および（中空の）成形品が押出ブロー成形法を使用して製造されるときに特に有利である。押出しブロー成形は一般に、チューブ状の、なおも溶融したプリフォームの製造を含み、ポリアミド組成物の溶融強度は、プリフォームがそれ自体の重量下で延伸したり形状を変えたりしないような強度でなければならない。実際に使用される押出ブロー成形法の例は、共押出ブロー成形、逐次押出ブロー成形および３Ｄ押出ブロー成形を包含する。本発明に従うポリアミド組成物は、加工処理が射出成形法によって行なわれるときにも利点を示す。なぜならば、低せん断速度での高い粘度が、成形部品同士の間の溶融ポリアミド組成物の流れによって引き起こされるバリの生成を大きい程度に防ぐからである。
【００３０】
本発明はまた、例えば射出成形または押出法によって得られた少なくとも２つの部品がウエルド技術によって互いに結合されるところの成形品の製造法にも関する。ここで、上記部品の少なくとも１は、少なくとも、ウエルドされるべき表面の箇所で、本発明に従うポリアミド組成物から実質的に成る。
【００３１】
特定の実施態様は、全ての部品が本発明に従うポリアミド組成物から実質的に成り、その結果、最適なウエルドシーム強度が得られるところの方法である。
【００３２】
ウエルド技術は、本明細書では、いくつかの部品を互いに結合する方法であって、プラスチックが、互いに結合されるべき接触面の位置でその融点より上に加熱され、その後、それらの部品が互いにプレスされ、冷却されるところの方法であると理解される。接触面の加熱は、いくつかの方法で、例えば、接触面を、加熱された金属板と接触させることにより、超音波振動を使用してプラスチックを加熱することにより（超音波ウエルド）、接触面を互いに対して回転させることによって摩擦熱を生じさせることにより（回転ウエルド）、または接触面を高速で互いにこすり合わせることによって摩擦熱を生じさせることにより（振動ウエルド）、行なわれ得る。好ましくは、振動ウエルドが、複雑な成形品の製造を可能にするので、部品の結合のために使用され得る。少なくとも１の部品が本発明に従うポリアミド組成物から作られるならば、この結果、ウエルドシーム強度の実質的な改善が得られることが分かった。
【００３３】
本発明は、射出成形または押出法によって得られ得る成形品、およびウエルド技術によって互いに結合された２以上の部品から成る成形品にも関し、それらの成形品は、本発明に従うポリアミド組成物を含む。
【００３４】
特に、本発明は、自動車工業での使用のための成形品、例えば、渦巻きチューブ、ベローズ、液体容器、燃料系の構成要素、吸気マニホルドまたはエアダクト、に関する。
【００３５】
次に、本発明を以下の実施例および比較例に基づいてさらに説明する。
【００３６】
使用材料
ＳＭＡ：２８質量％のＭＡ含量および約１１０，０００ｇ／モルのＭｗを有するスチレン−マレイン酸無水物コポリマー（タイプStapron（商標）ＳＺ２８１１０、ＤＳＭ製、オランダ国）；
ＳＡＮ：２８質量％のＡＮ含量およびＭＦＩ（２２０℃、１０ｋｇ）５０ｇ／１０分を有するスチレン−アクリロニトリルコポリマー（ＤＳＭ製、オランダ国）；
ＬＤＰＥ：低密度ポリエチレン（タイプLupolen（商標）１８１０Ｈ、ＢＡＳＦ製、ドイツ国）；
ＥＰラバー：耐衝撃性改良剤、約０．５質量％のＭＡで改変されたエチレン−プロピレンゴム、ＭＦＩ（２３０℃、２．１６ｋｇ）０．７ｇ／１０分、密度０．８７ｇ／ｃｍ3、（タイプTafmer（商標）ＭＰ０６１０、Mitsui製、日本国）；
ＰＡ６：ＲＳＶ＝２．５（ギ酸中の１質量％、２５℃）、Ｍｎ約１５，０００ｇ／モル、Ｍｗ約２９，０００ｇ／モル、アミン基含量４８ｍｅｑ／ｋｇを有するポリアミド６（タイプAkulon（商標）Ｃ２２５、ＤＳＭ製、オランダ国）；
ＧＦ：標準ポリアミドガラス繊維；繊維直径１０ｍｍ；
ＰＡ６ＧＦ３０：３０質量％のガラス繊維、熱安定化された着色ブラックを有する標準射出成形ポリアミド６タイプ（タイプAkulon（商標）Ｋ２２４−ＨＧ６、ＤＳＭ製、オランダ国）
【実施例１】
【００３７】
実施例Ｉ
ＳＭＡおよびＳＡＮの５０／５０（ｍ／ｍ）混合物を、上記２成分をＺＳＫ５７二軸押出機（温度設定２３０℃、速度２００ｒ．ｐ．ｍ．）に供給することによって製造した。非常に困難であったことを除いては、流出する透明な溶融物を顆粒状に加工処理することができた。生成したストランドは非常に脆かった。
【００３８】
実施例II
ＺＳＫ５７（温度設定２３０℃、速度２００ｒｐｍ）上で、ＳＭＡ／ＳＡＮ／ＬＤＰＥの混合物を２５／２５／５０質量比で調製した。処理速度は１１０ｋｇ／時であり、制御値として８５％トルクを用いた。混合物は容易に押出され、通常の大きさの顆粒状に加工処理された。
【００３９】
実施例IIIおよびＩＶ
実施例IIと同じ方法で、ＳＭＡ／ＳＡＮ／ＬＤＰＥ混合物を、３７．５／３７．５／２５および１２．５／１２．５／７５の質量比で調製した。２５％ＬＤＰＥを有するサンプルの加工性は、他方のサンプルよりもわずかに低かった。
【００４０】
実施例Ｖおよび比較例Ａ
ＰＡ６、実施例Ｉに従う鎖分岐剤またはＳＭＡ、０．３質量％の銅／ヨウ化物安定剤、および０．５質量％の黒色カラーコンセントレートをＺＳＫ５７のスロートに供給することにより、表１に示した組成物を調製した。さらに、耐衝撃性改良剤を添加した。この改良剤は、一部が改変ＥＰラバーから成り、一部がＬＤＰＥで構成された。温度は２７０℃に設定され、処理速度は約５０ｋｇ／時であり、溶融物は、負の圧力をかけることにより脱ガスされた。押出されたストランドを顆粒状に切断し、そして乾燥した。次いで、その物質を、５．１のＲＳＶ（ギ酸中の１質量％、２５℃）を有するまで、固相で１８５℃の顆粒温度で後縮合させた。
【００４１】
組成物のレオロジー挙動を、Rheometrics RMS800 動的機械スペクトロメーター（Dynamic-Mechanical Spectrometer）（ＤＭＳ）によって、０．１〜１００ｒａｄ／ｓのせん断速度範囲で、２６０℃の温度で測定した（平行プレート幾何学、直径２５ｍｍ）。
【００４２】
結果を表１にまとめる。より高い溶融粘度から、本発明に従う鎖分岐剤は純粋なＳＭＡよりも有効であると推論され得ることが分かった。これは、低いおよび高いせん断速度でのより高い粘度比からも明らかである。さらに、溶融延伸試験（溶融温度２６０℃）を行なった。溶融物中のストランドを延伸するのに必要な力は、その物質の溶融強度の尺度である。溶融延伸性は、ゲルなどの溶融物中の不均一性に敏感である。
【００４３】
より高い溶融延伸力は、分岐反応の高められた有効性を示し、より高い溶融延伸性は、ゲル粒子の数が比較例と比較して減少していることを示す。
【００４４】
【表１】
2004523625.tif 000002
【００４５】
実施例ＶＩ〜ＶIIおよび比較例Ｂ〜Ｃ
ＰＡ６、実施例IIに従う鎖分岐剤またはＳＭＡ、０．２５質量％の銅／ヨウ化物安定剤、０．３質量％の離型剤、および２．０質量％の黒色カラーコンセントレートをＺＳＫ３０二軸押出機のスロートに供給することにより、表２に示した組成物を調製し、３０質量％のガラス繊維がサイドフィードを介して上記溶融物に供給された。温度は２７０℃に設定され、処理速度は約１０ｋｇ／時であり、溶融物は、減圧をかけることにより脱ガスされた。押出されたストランドを顆粒状に切断し、そして乾燥した。比較例Ａでは、市販のＰＡ６ＧＦ３０が参照物質として使用された。
【００４６】
組成物のレオロジー挙動を、Rheometrics RMS800 動的機械スペクトロメーター（ＤＭＳ）によって、０．１〜１００ｒａｄ／ｓのせん断速度範囲で、２６０℃の温度で測定した（平行プレート幾何学、直径２５ｍｍ）。
【００４７】
組成物を、Engel 80e射出成形機（温度設定２６０℃（溶融温度））上で試験バーに加工処理した。
【００４８】
引張特性を、ＩＳＯ５２７−１に従って測定し、衝撃強度をＩＳＯ１７９／１ｅＵおよびＩＳＯ１７９／１ｅＡに従って測定した。
【００４９】
結果を表２にまとめる。より高い溶融粘度から、本発明に従う鎖分岐剤は純粋なＳＭＡより有効であると推論され得ることが分かった。さらに、実施例ＶＩおよびＶIIの射出成形の間、より安定なプロセスが認められ、経時的圧力変動が比較例Ｃより小さかった。高められた粘度は、そのままで射出成形挙動に悪影響を及ぼすのではないことが分かった。これは、非ニュートン流れ挙動を支持する。より高い粘度がその結果として生じるのは、幾分より高い破断伸度および（ノッチなし）衝撃強度ならびに引張強度におけるわずかな低下から判断して、ポリアミド組成物のより高い靭性である。
【００５０】
【表２】
2004523625.tif 000003
【００５１】
実施例ＶIII
実施例IIIおよびＩＶと同様にして、実施例IIの鎖分岐剤１．１質量％を有する，比較的多い量のポリアミド組成物を、ＺＳＫ５８押出機（温度設定２５０℃および処理速度約１５０ｋｇ／時、速度２５０ｒｐｍ）を使用して調製した。生成物のＲＳＶは３．４３であった。ＤＭＳによって、η（０．１ｒａｄ／ｓ）が７４１５であると測定され、η（１００ｒａｄ／ｓ）＝１９９０であり、その結果、η（０．１）／η（１００）は３．４であった。
【００５２】
このポリアミド組成物および参照物質ＰＡ６ＧＦ３０（比較例Ｂ）を射出成形して２つの製品にし、それらを次いで、振動ウエルドによって結合して吸気マニホルドを形成した。一般に、得られるウエルドシームは、そのような部品の最も弱い点である。その強度を、種々の条件下で破裂圧力試験によって測定した。得られた結果を表３に示す。その結果、本発明に従うポリアミド組成物は、参照物質よりも著しく高いウエルドシーム強度を生じ、さらに、この成形品のために要求される最小値を満たすことが結論つけられ得る。
【００５３】
【表３】
2004523625.tif 000004
【国際公開パンフレット】
2004523625.tif 000005
2004523625.tif 000006
2004523625.tif 000007
2004523625.tif 000008
2004523625.tif 000009
2004523625.tif 000010
2004523625.tif 000011
2004523625.tif 000012
2004523625.tif 000013
2004523625.tif 000014
2004523625.tif 000015
2004523625.tif 000016
2004523625.tif 000017
2004523625.tif 000018
2004523625.tif 000019
2004523625.tif 000020
2004523625.tif 000021
2004523625.tif 000022
【国際調査報告】
2004523625.tif 000023
2004523625.tif 000024
2004523625.tif 000025